СПОСОБ ПОЛУЧЕНИЯ ЖИДКОЙ СТАЛИ С ПРИМЕНЕНИЕМ ГРАНУЛИРОВАННОГО МЕТАЛЛИЧЕСКОГО ЖЕЛЕЗА

1. Способ получения жидкой стали с использованием гранулированного металлического железа, включающий этап расплавления всего загруженного железного сырья с применением электродуговой печи, причем все загруженное железное сырье включает в себя гранулированное металлическое железо и другое железное сырье, причем гранулированное металлическое железо получено на стадиях получения металлического железа путем нагрева сырья для получения металлического железа, включающего углеродсодержащий восстановитель и материал, содержащий оксид железа, в восстановительной/плавильной печи, чтобы восстановить оксид железа, содержащийся в сырье для получения металлического железа, используя твердый восстановитель, путем дальнейшего нагрева полученного металлического железа, чтобы расплавить полученное металлическое железо, и отделения полученного металлического железа от шлакового компонента с одновременной агломерацией полученного металлического железа,
причем содержание углерода в гранулированном металлическом железе устанавливают на уровне от 1,0 до 4,5 масс.% и вдувают кислород, чтобы сжечь углерод, содержащийся в гранулированном металлическом железе, и
причем степень использования гранулированного металлического железа от всего загружаемого железного сырья устанавливается на уровне от 40 до 80 масс.%, и сначала в электродуговую печь загружают другое железное сырье, чтобы получить жидкий чугун, а затем гранулированное металлическое железо непрерывно загружают в жидкий чугун.
2. Способ по п.1, причем скорость загрузки гранулированного металлического железа при подводимой мощности 1 МВт устанавливают на уровне от 40 до 100 кг/мин/МВт.
3. Способ по п.1, причем место на поверхности жидкого чугуна, где загружают гранулированное металлическое железо, устанавливают в пределах окружности хода электродов.
4. Способ по п.2, причем место на поверхности жидкого чугуна, где загружается гранулированное металлическое железо, устанавливают в пределах окружности хода электродов.
5. Способ по п.1, причем средний размер гранул гранулированного металлического железа составляет от 1 до 50 мм.
6. Способ по п.2, причем средний размер гранул гранулированного металлического железа составляет от 1 до 50 мм.
7. Способ по п.3, причем средний размер гранул гранулированного металлического железа составляет от 1 до 50 мм.
8. Способ по п.4, причем средний размер гранул гранулированного металлического железа составляет от 1 до 50 мм.
9. Способ по п.1, причем слой жидкого шлака, образованный на жидком чугуне, вспенивают, чтобы он постоянно покрывал нижний конец электрода, когда гранулированное металлическое железо непрерывно загружается в жидкий чугун.
10. Способ по п.2, причем слой жидкого шлака, образованный на жидком чугуне, вспенивают, чтобы он постоянно покрывал нижний конец электрода, когда гранулированное металлическое железо непрерывно загружается в жидкий чугун.
11. Способ по п.3, причем слой жидкого шлака, образованный на жидком чугуне, вспенивают, чтобы он постоянно покрывал нижние концы электродов, когда гранулированное металлическое железо непрерывно загружается в жидкий чугун.
12. Способ по п.4, причем слой жидкого шлака, образованный на жидком чугуне, вспенивают, чтобы он постоянно покрывал нижние концы электродов, когда гранулированное металлическое железо непрерывно загружается в жидкий чугун.
13. Способ по п.5, причем слой жидкого шлака, образованный на жидком чугуне, вспенивают, чтобы он постоянно покрывал нижний конец электрода, когда гранулированное металлическое железо непрерывно загружается в жидкий чугун.
14. Способ по п.6, причем слой жидкого шлака, образованный на жидком чугуне, вспенивают, чтобы он постоянно покрывал нижний конец электрода, когда гранулированное металлическое железо непрерывно загружается в жидкий чугун.
15. Способ по п.7, причем слой жидкого шлака, образованный на жидком чугуне, вспенивают, чтобы он постоянно покрывал нижние концы электродов, когда гранулированное металлическое железо непрерывно загружается в жидкий чугун.
16. Способ по п.8, причем слой жидкого шлака, образованный на жидком чугуне, вспенивают, чтобы он постоянно покрывал нижние концы электродов, когда гранулированное металлическое железо непрерывно загружается в жидкий чугун.
17. Способ по любому из пп.1-16, причем гранулированное металлическое железо, полученное с применением восстановительной/плавильной печи, непрерывно загружают в жидкий чугун в электродуговой печи, причем температуру гранулированного металлического железа поддерживают на уровне 400-700°C без охлаждения до комнатной температуры.